다음 에 트리 에탄올아민 계 현상액 ( 트리 에탄올아민 30 질량 % 함유 , 상품명 : T - PD 2 , 후지 샤신 필름 가부 시 키가 이샤 제 를 순수 로 12 배 ( T - PD 2 1 질 량부 와 순수 11 질 량부 의 비율 로 혼합 ) 로 희석 한 액 ) 을 30 ℃ 50 초 , 플랫 노즐 압력 0 . 04 ㎫ 로 샤워 현상 해서 열가소성 수지 층 과 중간 층 을 제거 했 다 . 계속 해서 , 이 기판 상면 에 에어 를 분사 해서 액 제거 한 후 , 순수 를 샤워 에 의해 10 초간 분사 해서 순수 샤워 세정 하 고 , 에어 를 분사 해서 기판 상 의 액고 임 을 줄였 다 .